(57)【要約】【課題】ヨウ素電解液に侵食され難く、低融点特性を有するガラス組成物およびこれを用いた材料を創案することにより、長期信頼性の高い色素増感型太陽電池を得ること。【解決手段】本発明の色素増感型太陽電池用ガラス組成物は、ガラス組成として、質量％で、Ｂｉ２Ｏ３  ６０〜８７％、Ｂ２Ｏ３  ３〜１２％、ＺｎＯ  ０〜２０％、ＳｉＯ２＋Ａｌ２Ｏ３＋ＺｒＯ２  ２．６〜１０％含有することを特徴とする。【選択図】なし【特許請求の範囲】
【請求項１】
ガラス組成として、質量％で、 Ｂｉ２Ｏ３  ６５〜８５％、Ｂ２Ｏ３  ５〜１５％、ＺｎＯ   ０〜１５％、ＳｉＯ２＋Ａｌ２Ｏ３＋ＺｒＯ２   ２．６〜２０％含有することを特徴とする色素増感型太陽電池用ガラス組成物。
【請求項２】
熱膨張係数が９１×１０−７／℃未満であることを特徴とする請求項１に記載の色素増感型太陽電池用ガラス組成物。
【請求項３】
ガラス組成として、ＺｒＯ２を０．１質量％以上含有することを特徴とする請求項１または２に記載の色素増感型太陽電池用ガラス組成物。
【請求項４】
ガラス組成として、Ａｌ２Ｏ３を０．１質量％以上含有することを特徴とする請求項１〜３のいずれかに記載の色素増感型太陽電池用ガラス組成物。
【請求項５】
実質的にＺｎＯを含有しないことを特徴とする請求項１〜４のいずれかに記載の色素増感太陽電池用ガラス組成物。
【請求項６】
２５℃のヨウ素電解液に２週間浸漬したときの質量減が、０．１ｍｇ／ｃｍ２以下であることを特徴とする請求項１〜５のいずれかに記載の色素増感型太陽電池用ガラス組成物。
【請求項７】
請求項１〜６のいずれかに記載の色素増感型太陽電池用ガラス組成物からなるガラス粉末   ５０〜１００体積％、耐火性フィラー粉末   ０〜５０体積％含有することを特徴とする色素増感型太陽電池用材料。
【請求項８】
軟化点が５７５℃以下であることを特徴とする請求項７に記載の色素増感型太陽電池用材料。
【請求項９】
封着に用いることを特徴とする請求項７または８に記載の色素増感型太陽電池用材料。
【請求項１０】
集電電極の被覆に用いることを特徴とする請求項７または８に記載の色素増感型太陽電池用材料。
【発明の詳細な説明】
【技術分野】
【０００１】
本発明は、色素増感型太陽電池用ガラス組成物および色素増感型太陽電池用材料に関し、具体的には色素増感型太陽電池の透明電極基板と対極基板の封着、セル間を仕切るための隔壁の形成および集電電極の被覆に好適な色素増感型太陽電池用ガラス組成物および色素増感型太陽電池用材料に関する。
【背景技術】
【０００２】
グレッチェルらが開発した色素増感型太陽電池は、シリコン半導体を使用した太陽電池と比べ、低コストであり、且つ製造に必要な原料が豊富にあるため、次世代の太陽電池として期待されている。
【０００３】
色素増感型太陽電池は、透明導電膜が形成された透明電極基板と、透明電極基板に形成された多孔質酸化物半導体層（主にＴｉＯ２層）からなる多孔質酸化物半導体電極と、その多孔質酸化物半導体電極に吸着されたＲｕ色素等の色素と、ヨウ素を含むヨウ素電解液と、触媒膜と透明導電膜が形成された対極基板等で構成される。
【０００４】
透明電極基板と対極基板には、ガラス基板やプラスチック基板等が使用される。透明電極基板にプラスチック基板を使用すると、透明電極膜の抵抗値が大きくなり、色素増感型太陽電池の光電変換効率が低下する。一方、透明電極基板にガラス基板を使用すると、透明電極膜の抵抗値が上昇し難く、色素増感型太陽電池の光電変換効率を維持することができる。このような事情から、近年では、透明電極基板として、ガラス基板が使用されている。
【０００５】
色素増感型太陽電池は、透明電極基板と対極基板の間にヨウ素電解液が充填される。色素増感型太陽電池からヨウ素電解液の漏れを防止するために、透明電極基板と対極基板の外周縁を封止する必要がある。また、発生した電子を効率よく取り出すために、集電電極（例えば、Ａｇ等が用いられる）を透明電極基板上に形成することがある。このとき、集電電極を被覆し、ヨウ素電解液により、集電電極が侵食される事態を防止する必要がある。さらに、一枚のガラス基板上に電池回路を形成する場合、透明電極基板と対極基板の間に隔壁を形成することがある。
【先行技術文献】
【特許文献】
【０００６】
【特許文献１】特開平１−２２０３８０号公報
【特許文献２】特開２００２−７５４７２号公報
【特許文献３】特開２００４−２９２２４７号公報
【発明の概要】
【発明が解決しようとする課題】
【０００７】
色素増感型太陽電池は、長期耐久性の向上が実用化への課題である。長期耐久性を損なう原因の一つは、太陽電池部材（集電電極、封止材料等）とヨウ素電解液が反応し、太陽電池部材やヨウ素電解液が劣化することが挙げられる。特に、封止材料に樹脂を用い、ヨウ素電解液にアセトニトリル等の有機溶媒を用いたときに、その傾向が顕著である。この場合、樹脂がヨウ素電解液により侵食されるため、太陽電池からヨウ素電解液が漏洩し、電池特性が著しく低下する。同様にして、隔壁の形成や集電電極の被覆に樹脂を使用した場合も、樹脂がヨウ素電解液により侵食されるため、隔壁の破れや集電電極の劣化等が生じる。
【０００８】
このような事情に鑑み、封止材料に樹脂を使用しない方法が提案されている。例えば、特許文献１には、透明電極基板と対極基板の外周縁をガラスで封着することが記載されている。また、特許文献２、３には、透明電極基板と対極基板の外周縁を鉛ガラスで封着することが記載されている。
【０００９】
しかし、鉛ガラスは、ヨウ素電解液に侵食されやすいため、封着材料に鉛ガラスを使用した場合でも、長期間の使用により、鉛ガラスの成分がヨウ素電解液中に溶出し、その結果、ヨウ素電解液が劣化し、電池特性が低下してしまう。また、隔壁の形成や集電電極の被覆に鉛ガラスを用いた場合でも、長期間の使用により、隔壁の破れや集電電極の劣化が生じる。これらの現象も、鉛ガラスがヨウ素電解液により侵食されることが原因である。
【００１０】
また、封着材料の軟化点が、ガラス基板の歪点より高いと、封着工程で、ガラス基板が変形しやすくなる。よって、封着材料（封着材料に使用されるガラス）には、低融点特性、例えば軟化点５７５℃以下、好ましくは５５０℃以下が要求される。
【００１１】
そこで、本発明は、ヨウ素電解液に侵食され難く、低融点特性を有するガラス組成物およびこれを用いた材料を創案することにより、長期信頼性の高い色素増感型太陽電池を得ることを技術的課題とする。
【課題を解決するための手段】
【００１２】
本発明者等は、種々の検討を行った結果、ビスマス系ガラス（Ｂｉ２Ｏ３−Ｂ２Ｏ３系ガラス）のガラス組成中にＳｉＯ２＋Ａｌ２Ｏ３＋ＺｒＯ２（ＳｉＯ２、Ａｌ２Ｏ３、ＺｒＯ２の合量）を必須成分として２．６質量％以上添加することにより、上記技術的課題を解決できることを見出し、本発明として、提案するものである。すなわち、本発明の色素増感型太陽電池用ガラス組成物は、ガラス組成として、質量％で、Ｂｉ２Ｏ３   ６５〜８５％、Ｂ２Ｏ３   ５〜１５％、ＺｎＯ   ０〜１５％、ＳｉＯ２＋Ａｌ２Ｏ３＋ＺｒＯ２   ２．６〜２０％含有することを特徴とする。なお、ビスマス系ガラスのガラス組成中にＳｉＯ２＋Ａｌ２Ｏ３＋ＺｒＯ２を２．６％以上添加すると、ガラスがヨウ素電解液に侵食され難くなるメカニズムは、現時点で不明であり、現在、鋭意調査中である。
【００１３】
Ｂｉ２Ｏ３の含有量を６５〜８５％に規制すれば、ガラスの熱的安定性が低下する事態を防止しつつ、ガラスを低融点化することができる。また、Ｂ２Ｏ３の含有量を５〜１５％に規制すれば、ガラスの低融点特性を維持しつつ、ガラスの熱的安定性を高めることができる。さらに、ＺｎＯの含有量を０〜１５％に規制すれば、ガラスの熱的安定性を高めることができる。
【００１４】
ＳｉＯ２＋Ａｌ２Ｏ３＋ＺｒＯ２の含有量を２．６％以上に規制すれば、ガラスがヨウ素電解液に侵食され難くなる。また、ＳｉＯ２＋Ａｌ２Ｏ３＋ＺｒＯ２の含有量を２０％以下に規制すれば、ガラスの低融点特性を維持することができる。
【００１５】
第二に、本発明の色素増感型太陽電池用ガラス組成物は、熱膨張係数が９１×１０−７／℃未満であることを特徴とする。このようにすれば、色素増感型太陽電池用ガラス組成物の熱膨張係数をガラス基板の熱膨張係数に整合させやすくなる。ここで、「熱膨張係数」とは、押棒式熱膨張係数測定（ＴＭＡ）装置により、３０〜３００℃の温度範囲で測定した値を指す。
【００１６】
第三に、本発明の色素増感型太陽電池用ガラス組成物は、ガラス組成として、ＺｒＯ２を０．１質量％以上含有することを特徴とする。このようにすれば、ヨウ素電解液によるガラスの侵食を顕著に抑制することができる。
【００１７】
第四に、本発明の色素増感型太陽電池用ガラス組成物は、ガラス組成として、Ａｌ２Ｏ３を０．１質量％以上含有することを特徴とする。このようにすれば、ヨウ素電解液によるガラスの侵食を顕著に抑制することができる。
【００１８】
第五に、本発明の色素増感型太陽電池用ガラス組成物は、実質的にＺｎＯを含有しないことを特徴とする。このようにすれば、ヨウ素電解液によるガラスの侵食を顕著に抑制することができき、結果として、色素増感型太陽電池の特性を維持しやすくなる。ここで、「実質的にＺｎＯを含有しない」とは、ガラス組成中のＺｎＯの含有量が１０００ｐｐｍ以下の場合を指す。
【００１９】
第六に、本発明の色素増感型太陽電池用ガラス組成物は、２５℃のヨウ素電解液に２週間浸漬したときの質量減が、０．１ｍｇ／ｃｍ２以下であることを特徴とする。ここで、質量減の算出に用いるヨウ素電解液には、アセトニトリル中に、ヨウ化リチウム０．１Ｍ、ヨウ素０．０５Ｍ、ｔｅｒｔ−ブチルピリジン０．５Ｍ、および１，２−ジメチル−３−プロピルイミダゾリウムヨーダイド０．６Ｍを溶解させたものを使用する。また、「質量減」は、上記ガラス組成物からなるガラス粉末を緻密に焼き付けたガラス基板（焼成膜付きガラス基板）を、密閉容器中にてヨウ素電解液に浸漬し、浸漬前の質量から２週間経過後の質量を減じた値を、ヨウ素電解液に接する焼成膜の面積で除することで算出する。なお、ガラス基板は、ヨウ素電解液によって侵食されないものを用いる。
【００２０】
一般的に、ヨウ素電解液は、ヨウ素、アルカリ金属ヨウ化物、イミダゾリウムヨウ化物、四級アンモニウム塩等のヨウ素化合物を有機溶媒に溶解させたものを指すが、ヨウ素化合物以外にもｔｅｒｔ−ブチルピリジン、１メトキシベンゾイミダゾール等を溶解させたものもある。溶媒として、アセトニトリル、メトキシアセトニトリル、プロピオニトリル等のニトリル系溶媒、炭酸エチレン、炭酸プロピレン等のカーボネート系溶媒、ラクトン系溶媒等が用いられる。これら化合物や溶媒で構成されるヨウ素電解液であっても、ガラスがヨウ素電解液に侵食される上記問題は生じ得る。したがって、本発明の色素増感型太陽電池用ガラス組成物は、これらのヨウ素電解液に２５℃で２週間浸漬したときの質量減も、０．１ｍｇ／ｃｍ２以下であることが好ましい。
【００２１】
第七に、本発明の色素増感型太陽電池用材料は、上記の色素増感型太陽電池用ガラス組成物からなるガラス粉末   ５０〜１００体積％、耐火性フィラー粉末   ０〜５０体積％含有することを特徴とする。ここで、本発明の色素増感型太陽電池用材料は、上記のガラス組成物からなるガラス粉末のみで構成される態様を含む。なお、本発明の色素増感型太陽電池用材料において、耐火性フィラー粉末の含有量は、流動性の観点から１０体積％以下、５体積％以下、特に１体積％以下が好ましく、実質的に耐火性フィラー粉末を含有しないこと（具体的には耐火性フィラー粉末の含有量が０．５体積％以下）がより好ましい。特に、封着に用いる場合、耐火性フィラー粉末の含有量を低減すると、透明電極基板と対極基板のギャップを狭小化しやすくなり、また均一化しやすくなる。
【００２２】
第八に、本発明の色素増感型太陽電池用材料は、軟化点が５７５℃以下であることを特徴とする。ここで、「軟化点」とは、マクロ型示差熱分析（ＤＴＡ）装置で測定した値を指し、ＤＴＡは室温から測定を開始し、昇温速度は１０℃／分とする。なお、マクロ型ＤＴＡ装置で測定した軟化点は、図１に示す第四屈曲点の温度（Ｔｓ）を指す。
【００２３】
第九に、本発明の色素増感型太陽電池用材料は、封着に用いることを特徴とする。ここで、封着には、透明電極基板と対極基板の封着に加えて、ガラス管の封着等が含まれる。なお、透明電極基板と対極基板等に複数の開口部を設けて、各開口部にガラス管を封着した後、ガラス管を介して、色素増感型太陽電池内に色素を含有させた液体等を循環させて、多孔質酸化物半導体に色素を吸着させる場合がある。このような場合、本発明の色素増感型太陽電池用材料でガラス管を封着すると、液体等の漏れ等が発生し難くなる。
【００２４】
第十に、本発明の色素増感型太陽電池用材料は、集電電極の被覆に用いることを特徴とする。
【発明の効果】
【００２５】
本発明の色素増感型太陽電池用ガラス組成物は、ビスマス系ガラスのガラス組成中にＳｉＯ２＋Ａｌ２Ｏ３＋ＺｒＯ２を必須成分として２．６質量％以上添加することにより、ヨウ素電解液によるガラスの侵食が顕著に生じ難くなる。また、本発明の色素増感型太陽電池用ガラス組成物は、２５℃のヨウ素電解液に２週間浸漬したときの質量減を０．１ｍｇ／ｃｍ２以下にすることができる。その結果、封着部位、隔壁および被覆部位がヨウ素電解液に侵食され難くなり、長期間に亘り、ヨウ素電解液や電池特性の劣化を防止することができる。
【図面の簡単な説明】
【００２６】
【図１】マクロ型ＤＴＡ装置で測定した時の色素増感型太陽電池用材料（ガラス粉末）の軟化点を示す模式図である。
【発明を実施するための形態】
【００２７】
本発明の色素増感型太陽電池用ガラス組成物において、ガラス組成範囲を上記のように限定した理由を以下に述べる。なお、以下の％表示は、特に断りがある場合を除き、質量％を指す。
【００２８】
Ｂｉ２Ｏ３は、ガラスの軟化点を下げるための主要成分であり、その含有量は６５〜８５％、好ましくは７０〜８３％、より好ましくは７２〜８２．７％、更に好ましくは７６．２〜８１％である。Ｂｉ２Ｏ３の含有量が少ないと、ガラスの軟化点が高くなり過ぎ、低温で封着し難くなる。一方、Ｂｉ２Ｏ３の含有量が多いと、ガラスが熱的に不安定になり、溶融時または焼成時にガラスが失透しやすくなる。
【００２９】
Ｂ２Ｏ３は、ビスマス系ガラスのガラスネットワークを形成する成分であり、その含有量は５〜１５％、好ましくは７〜１３％、より好ましくは９〜１１％である。Ｂ２Ｏ３の含有量が少ないと、ガラスが熱的に不安定になり、溶融時または焼成時にガラスが失透しやすくなる。一方、Ｂ２Ｏ３の含有量が多いと、ガラスの粘性が高くなり過ぎ、低温で封着することが困難になる。
【００３０】
ＺｎＯは、溶融時または焼成時にガラスの失透を抑制する成分であるが、ヨウ素電解液によるガラスの侵食を助長する成分でもあり、その含有量は０〜１５％である。耐失透性の向上を目的とする場合、ＺｎＯの好ましい含有量は１〜１０％、特に２〜５％である。しかし、ＺｎＯの含有量が多過ぎると、ガラス組成の成分バランスを欠き、逆にガラスの熱的安定性が損なわれて、ガラスが失透しやすくなる。一方、ヨウ素電解液によるガラスの侵食を可及的に防止することを目的とする場合、ＺｎＯの含有量は０〜３％、特に０〜１％未満が好ましく、理想的には実質的にＺｎＯを含有しないことが望ましい。
【００３１】
ＳｉＯ２＋Ａｌ２Ｏ３＋ＺｒＯ２は、ヨウ素電解液によるガラスの侵食を生じ難くする成分であり、その含有量は２．６〜２０％、好ましくは３〜１８％、より好ましくは５〜１８％、更に好ましくは７〜１３％である。ＳｉＯ２＋Ａｌ２Ｏ３＋ＺｒＯ２の含有量が少ないと、ガラスがヨウ素電解液に侵食されやすくなり、長期間に亘り、ヨウ素電解液や電池特性の劣化を防止することができる。ＳｉＯ２＋Ａｌ２Ｏ３＋ＺｒＯ２の含有量が多いと、ガラスの軟化点が高くなり過ぎ、低温で封着することが困難となる。なお、ＳｉＯ２、Ａｌ２Ｏ３、ＺｒＯ２の中では、ＳｉＯ２は、ガラスを高融点化させる効果が小さいため、優先的に添加することが好ましい。特に、ＳｉＯ２＋Ａｌ２Ｏ３＋ＺｒＯ２の含有量を多くする必要性（例えば、耐候性を向上させる必要性）がある場合、ＳｉＯ２の含有量を２５モル％超にすることが好ましい。
【００３２】
ＳｉＯ２は、ヨウ素電解液によるガラスの侵食を生じ難くする成分であり、その含有量は０〜１５％、好ましくは０．１〜１２％、より好ましくは０．５〜１０％、更に好ましくは１超〜９％、特に好ましくは５〜８％である。ＳｉＯ２の含有量が多過ぎると、ガラスの軟化点が高くなり過ぎ、低温で封着することが困難となる。
【００３３】
Ａｌ２Ｏ３は、ヨウ素電解液によるガラスの侵食を生じ難くする成分であり、その含有量は０〜１０％、好ましくは０．１〜８％、より好ましくは０．５〜６％、更に好ましくは１〜５％である。Ａｌ２Ｏ３の含有量が多いと、ガラスの軟化点が高くなり過ぎ、低温で封着することが困難となる。
【００３４】
ＺｒＯ２は、ヨウ素電解液によるガラスの侵食を生じ難くする成分であり、その含有量は０〜８％、好ましくは０．１〜６％、より好ましくは０．３〜５％、更に好ましくは１〜３％である。ＺｒＯ２の含有量が多いと、ガラスの軟化点が高くなり過ぎ、低温で封着することが困難となる。
【００３５】
上記ガラス組成範囲において、上記成分以外にも、例えば、下記の成分をガラス組成中に２０％（好ましくは１５％、より好ましくは１０％、更に好ましくは５％）まで含有させることができる。
【００３６】
ＣｕＯは、溶融時または焼成時にガラスの失透を抑制する成分であり、その含有量は０〜５％、好ましくは０〜２％である。ＣｕＯの含有量が多過ぎると、ガラス組成の成分バランスを欠き、逆にガラスの熱的安定性が損なわれ、その結果、ガラスが失透しやすくなり、ガラスの流動性が損なわれやすくなる。また、ＣｕＯの含有量を０．１〜２％に規制すれば、ガラスの熱的安定性を顕著に向上させることができる。
【００３７】
Ｆｅ２Ｏ３は、溶融時または焼成時にガラスの失透を抑制する成分であり、その含有量は０〜５％、好ましくは０〜２％である。Ｆｅ２Ｏ３の含有量が多過ぎると、ガラス組成の成分バランスを欠き、逆にガラスの熱的安定性が損なわれ、その結果、ガラスが失透しやすくなる。また、Ｆｅ２Ｏ３の含有量を０．１〜２％に規制すれば、ガラスの熱的安定性を顕著に向上させることができる。 
【００３８】
ＢａＯ、ＳｒＯ、ＭｇＯ、ＣａＯは、溶融時または焼成時にガラスの失透を抑制する成分であり、これらの成分は合量で１０％までガラス組成中に含有させることができる。これらの成分の合量が多いと、ガラスの軟化点が高くなり過ぎ、低温で封着し難くなる。
【００３９】
ＢａＯの含有量は０〜１０％が好ましく、０〜７％がより好ましい。ＢａＯの含有量が多過ぎると、ガラス組成の成分バランスを欠き、逆にガラスの熱的安定性が損なわれ、その結果、ガラスが失透しやすくなる。また、ガラスの熱的安定性を向上させる観点から、ＢａＯの含有量を１％以上とするのが好ましい。
【００４０】
ＳｒＯ、ＭｇＯ、ＣａＯのそれぞれの含有量は０〜５％が好ましく、０〜２％がより好ましい。各成分の含有量が５％より多いと、ガラスが失透、或いは分相しやすくなる。
【００４１】
ＣｅＯ２は、溶融時または焼成時にガラスの失透を抑制する成分であり、その含有量は０〜５％、好ましくは０〜２％、より好ましくは０〜１％である。ＣｅＯ２の含有量が多過ぎると、ガラス組成の成分バランスを欠き、逆にガラスの熱的安定性が損なわれ、その結果、ガラスが失透しやすくなり、ガラスの流動性が損なわれやすくなる。また、ガラスの熱的安定性を向上させる観点から、ＣｅＯ２を微量添加するのが好ましく、具体的には、ＣｅＯ２の含有量を０．０１％以上とするのが好ましい。
【００４２】
Ｓｂ２Ｏ３は、ガラスの失透を抑制するための成分であり、その含有量は０〜５％、好ましくは０〜２％、より好ましくは０〜１％である。Ｓｂ２Ｏ３は、ビスマス系ガラスのネットワーク構造を安定化させる効果があり、ビスマス系ガラスにおいて、Ｓｂ２Ｏ３を適宜添加すれば、Ｂｉ２Ｏ３の含有量が多い場合、例えばＢｉ２Ｏ３の含有量が７６％以上であっても、ガラスの熱的安定性が低下し難くなる。ただし、Ｓｂ２Ｏ３の含有量が多過ぎると、ガラス組成の成分バランスを欠き、逆にガラスの熱的安定性が損なわれ、その結果、ガラスが失透しやすくなる。また、ガラスの熱的安定性を向上させる観点から、Ｓｂ２Ｏ３を微量添加するのが好ましく、具体的には、Ｓｂ２Ｏ３の含有量を０．０５％以上とするのが好ましい。
【００４３】
ＷＯ３は、ガラスの失透を抑制するための成分であり、その含有量は０〜１０％が好ましく、０〜２％がより好ましい。ただし、ＷＯ３の含有量が多過ぎると、ガラス組成の成分バランスを欠き、逆にガラスの熱的安定性が損なわれ、その結果、ガラスが失透しやすくなる。
【００４４】
Ｉｎ２Ｏ３、Ｇａ２Ｏ３は必須成分ではないが、ガラスの失透を抑制するための成分であり、その含有量は合量で０〜５％が好ましく、０〜３％がより好ましい。ただし、Ｉｎ２Ｏ３、Ｇａ２Ｏ３の合量が多過ぎると、ガラス組成の成分バランスを欠き、逆にガラスの熱的安定性が損なわれ、その結果、ガラスが失透しやすくなる。なお、Ｉｎ２Ｏ３の含有量は０〜１％がより好ましく、Ｇａ２Ｏ３の含有量は０〜０．５％がより好ましい。
【００４５】
Ｌｉ、Ｎａ、ＫおよびＣｓの酸化物は、ガラスの軟化点を低下させる成分であるが、溶融時にガラスの失透を促進する作用を有するため、その含有量は合量で２％以下とするのが好ましい。
【００４６】
Ｐ２Ｏ５は、溶融時にガラスの失透を抑制する成分であるが、その添加量が１％より多いと、溶融時にガラスが分相しやすくなるため、好ましくない。
【００４７】
ＭｏＯ３、Ｌａ２Ｏ３、Ｙ２Ｏ３およびＧｄ２Ｏ３は、溶融時にガラスの分相を抑制する成分であるが、これらの合量が３％より多いと、ガラスの軟化点が高くなり過ぎ、低温で封着し難くなる。
【００４８】
また、その他の成分であっても、ガラスの特性を損なわない範囲で１０％（好ましくは５％）までガラス組成中に添加することができる。なお、本発明の色素増感型太陽電池用ガラス組成物は、環境的観点およびヨウ素電解液によるガラスの侵食を防止する観点から、実質的にＰｂＯを含有しないことが好ましい。ここで、「実質的にＰｂＯを含有しない」とは、ガラス組成中のＰｂＯの含有量が１０００ｐｐｍ以下の場合を指す。
【００４９】
本発明の色素増感型太陽電池用ガラス組成物において、２５℃のヨウ素電解液に２週間浸漬したときの質量減は０．１ｍｇ／ｃｍ２以下、好ましくは０．０５ｍｇ／ｃｍ２以下であり、実質的に質量減がないことが望ましい。質量減が０．１ｍｇ／ｃｍ２以下であれば、長期間に亘り、ヨウ素電解液や電池特性の劣化を防止することができる。ここで、「実質的に質量減がない」とは、質量減が０．０１ｍｇ／ｃｍ２以下の場合を指す。
【００５０】
本発明の色素増感型太陽電池用ガラス組成物において、熱膨張係数は９１×１０−７／℃未満、８８×１０−７／℃未満、８６×１０−７／℃未満、特に８４×１０−７／℃未満が好ましい。本発明の色素増感型太陽電池用ガラス組成物と、透明電極基板等に用いられるガラス基板（例えば、ソーダガラス基板）の熱膨張係数の差が大き過ぎると、耐火性フィラー粉末を添加しない限り、焼成後にガラス基板や封着部位等に不当な応力が残留し、ガラス基板や封着部位等にクラックが発生しやすくなり、或いは封着部位に剥れが生じやすくなる。
【００５１】
本発明の色素増感型太陽電池用材料は、実質的に耐火性フィラー粉末を含有しないことが好ましい。このようにすれば、太陽電池のセルギャップを小さく、且つ均一化しやすくなるとともに、耐火性フィラー粉末等の混合工程等が不要になるため、色素増感型太陽電池用材料の製造コストを低廉化することができる。
【００５２】
本発明の色素増感型太陽電池用材料は、機械的強度を向上、或いは熱膨張係数を低下させるために、耐火性フィラー粉末を含有してもよい。一方、耐火性フィラー粉末の添加量を低減すれば、色素増感型太陽電池用材料の流動性、特に封着性を高めることができる。したがって、その混合割合はガラス粉末５０〜１００体積％、耐火性フィラー粉末０〜５０体積％、好ましくはガラス粉末７０〜１００体積％、耐火性フィラー粉末０〜３０体積％、より好ましくはガラス粉末９５〜１００体積％、耐火性フィラー粉末０〜５体積％であり、既述の理由により、実質的に耐火性フィラー粉末を含有しないことが望ましい。耐火性フィラー粉末の含有量が５０体積％より多いと、相対的にガラス粉末の割合が低くなり過ぎて、所望の流動性を得難くなる。
【００５３】
色素増感型太陽電池のセルギャップは、一般的に、５０μｍ以下と非常に小さいため、耐火性フィラー粉末の粒子経が大き過ぎると、封着部位に局所的に突起物が発生するため、セルギャップを均一化し難くなる。このような事態を防止するため、耐火性フィラー粉末の最大粒子径は２５μｍ以下が好ましく、１５μｍ以下がより好ましい。ここで、「最大粒子径」とは、レーザー回折法により測定した際の体積基準の累積粒度分布曲線において、その積算量が粒子の小さい方から累積して９９％である粒子径を表す。
【００５４】
耐火性フィラー粉末は、特に材質が限定されないが、本発明の色素増感型太陽電池用ガラス組成物からなるガラス粉末およびヨウ素電解液と反応し難いものが好ましい。具体的には、耐火性フィラー粉末として、ジルコン、ジルコニア、酸化錫、チタン酸アルミニウム、石英、β−スポジュメン、ムライト、チタニア、石英ガラス、β−ユークリプタイト、β−石英、リン酸ジルコニウム、リン酸タングステン酸ジルコニウム、タングステン酸ジルコニウム、ウイレマイト、［ＡＢ２（ＭＯ４）３］等のＮＺＰ型の基本構造をもつ化合物、
Ａ：Ｌｉ、Ｎａ、Ｋ、Ｍｇ、Ｃａ、Ｓｒ、Ｂａ、Ｚｎ、Ｃｕ、Ｎｉ、Ｍｎ等
Ｂ：Ｚｒ、Ｔｉ、Ｓｎ、Ｎｂ、Ａｌ、Ｓｃ、Ｙ等
Ｍ：Ｐ、Ｓｉ、Ｗ、Ｍｏ等
若しくはこれらの固溶体が使用可能である。
【００５５】
本発明の色素増感型太陽電池用材料において、軟化点は５７５℃以下が好ましく、５５０℃以下がより好ましく、５３５℃以下が更に好ましい。軟化点が５７５℃より高いと、ガラスの粘性が高くなり過ぎ、封着温度が不当に上昇し、ガラス基板が変形しやすくなる。また、色素増感型太陽電池用材料と多孔質酸化物半導体層を同時焼成する場合、封着温度が高過ぎると、酸化物半導体粒子の融着が進行し過ぎるおそれがあり、このような場合、多孔質酸化物半導体層の表面積が減少し、色素を吸着させ難くなる。
【００５６】
本発明の色素増感型太陽電池用材料において、２５℃のヨウ素電解液に２週間浸漬したときの質量減は０．１ｍｇ／ｃｍ２以下、好ましくは０．０５ｍｇ／ｃｍ２以下、更に好ましくは実質的に質量減がない。質量減が０．１ｍｇ／ｃｍ２以下であれば、長期間に亘り、ヨウ素電解液や電池特性の劣化を防止することができる。
【００５７】
本発明の色素増感型太陽電池用材料は、粉末のまま使用に供してもよいが、ビークルと均一に混練し、ペーストに加工すると取り扱いやすい。ビークルは、主に溶媒と樹脂とからなり、樹脂はペーストの粘性を調整する目的で添加される。また、必要に応じて、界面活性剤、増粘剤等を添加することもできる。作製されたペーストは、ディスペンサーやスクリーン印刷機等の塗布機を用いて塗布される。
【００５８】
樹脂としては、アクリル酸エステル（アクリル樹脂）、エチルセルロース、ポリエチレングリコール誘導体、ニトロセルロース、ポリメチルスチレン、ポリエチレンカーボネート、メタクリル酸エステル等が使用可能である。特に、アクリル酸エステル、ニトロセルロースは、熱分解性が良好であるため、好ましい。
【００５９】
溶媒としては、Ｎ、Ｎ’−ジメチルホルムアミド（ＤＭＦ）、α−ターピネオール、高級アルコール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、ベンジルアルコール、トルエン、３−メトキシ−３−メチルブタノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、ジメチルスルホキシド（ＤＭＳＯ）、Ｎ−メチル−２−ピロリドン等が使用可能である。特に、α−ターピネオールは、高粘性であり、樹脂等の溶解性も良好であるため、好ましい。
【００６０】
本発明の色素増感型太陽電池用材料は、封着に用いることが好ましく、特に透明電極基板と対極基板の封着に用いることが好ましい。本発明の色素増感型太陽電池用材料は、低融点特性を有し、ヨウ素電解液に侵食され難いため、長期間の使用により、ヨウ素電解液が漏洩し難く、太陽電池の長寿命化を図ることができる。また、透明電極基板と対極基板の封着に用いる場合、太陽電池のセルギャップを均一化するために、本発明の色素増感型太陽電池用材料にガラスビーズ等のスペーサーを添加してもよい。
【００６１】
本発明の色素増感型太陽電池用材料は、ガラス組成中にＣｕＯ＋Ｆｅ２Ｏ３（ＣｕＯとＦｅ２Ｏ３の合量）を添加すれば、レーザー光による封着処理に供することができる。レーザー光を用いると、色素増感型太陽電池用材料を局所加熱することができ、ヨウ素電解液等の構成部材の熱劣化を防止した上で、透明電極基板と対極基板を封着することができる。本発明の色素増感型太陽電池用材料は、レーザー光を用いて透明電極基板と対極基板を封着する場合、ガラス組成として、ＣｕＯ＋Ｆｅ２Ｏ３を０．１〜１５％、０．５〜１０％、１．５〜８％、２〜７％、３〜６％、特に３．５超〜５％含有することが好ましい。ＣｕＯ＋Ｆｅ２Ｏ３の含有量を０．１％以上、特に０．５％以上に規制すれば、レーザー光の光エネルギーを熱エネルギーに効率良く変換することができるため、換言すればガラスに的確にレーザー光を吸収させることができるため、封着すべき部位のみを局所加熱することができる。一方、ＣｕＯ＋Ｆｅ２Ｏ３の含有量を１５％以下、特に１０％以下に規制すれば、レーザー光の照射の際に、ガラスが失透する事態を防止することができる。ここで、レーザー光として、種々のレーザー光を使用することができるが、特に、半導体レーザー、ＹＡＧレーザー、ＣＯ２レーザー、エキシマレーザー、赤外レーザー等は、取り扱いが容易な点で好適である。また、ガラスに的確にレーザー光を吸収させるために、レーザー光は、５００〜１６００ｎｍ、好ましくは７５０〜１３００ｎｍの発光中心波長を有することが好ましい。
【００６２】
本発明の色素増感型太陽電池用材料は、集電電極の被覆に用いることが好ましい。一般的に、集電電極にはＡｇが使用されるが、Ａｇはヨウ素電解液に侵食されやすい。したがって、集電電極にＡｇを使用する場合、集電電極を保護する必要がある。本発明の色素増感型太陽電池用材料は、低融点特性を有するため、緻密な被覆層を低温で形成できるとともに、ヨウ素電解液に侵食され難いため、長期間に亘って、集電電極を保護することができる。
【００６３】
本発明の色素増感型太陽電池用材料は、隔壁の形成に用いることができる。一般的に、色素増感型太陽電池内に隔壁を形成する場合、セル内は、ヨウ素電解液で満たされる。本発明の色素増感型太陽電池用材料は、低融点特性を有するため、緻密な隔壁を低温で形成できるとともに、ヨウ素電解液に侵食され難いため、長期間に亘って、隔壁の破れを防止することができる。
【実施例】
【００６４】
実施例に基づいて、本発明を詳細に説明する。表１、２は、本発明の実施例（試料Ｎｏ．１〜１１）、比較例（試料Ｎｏ．１２〜１４）を示している。
【００６５】
【表１】
2010254540.tif 000002
【００６６】
【表２】
2010254540.tif 000003
【００６７】
表中に記載の各試料は、次のようにして調製した。まず、表中のガラス組成になるように、各種酸化物、炭酸塩等の原料を調合したガラスバッチを準備し、これを白金坩堝に入れて１０００〜１２００℃で１〜２時間溶融した。次に、溶融ガラスの一部を熱膨張係数測定用サンプルとしてステンレス製の金型に流し出し、その他の溶融ガラスは、水冷ローラーにより薄片状に成形した。熱膨張係数測定用サンプルは、成形後に所定の徐冷（アニール）処理を行った。最後に、薄片状のガラスをボールミルにて粉砕後、目開き７５μｍの篩いを通過させて、平均粒子径が約１０μｍの各ガラス粉末を得た。なお、試料Ｎｏ．１４は、表中の耐火性フィラー粉末（チタン酸鉛、平均粒子径１０μｍ）を表中の割合で添加、混合したものである。
【００６８】
次いで、各ガラス粉末（試料Ｎｏ．１４は混合粉末）と、ビークル（エチルセルロースをα−ターピネオールに溶解させたもの）を混錬し、ペースト状とした。これをソーダガラス基板（熱膨張係数：１００×１０−７／℃）に、直径４０ｍｍで４０〜８０μｍ厚となるようにスクリーン印刷し、電気炉で１２０℃１０分間乾燥した後、５００〜５５０℃１０分間焼成し、質量減の評価用試料を得た。
【００６９】
以上の試料を用いて、熱膨張係数、軟化点およびヨウ素電解液に対する質量減を評価した。その結果を表１に示す。
【００７０】
熱膨張係数は、ＴＭＡ測定装置により測定した。熱膨張係数は、３０〜３００℃の温度範囲で測定した。なお、試料Ｎｏ．１４については、混合粉末を緻密に焼結させ、所定形状に加工したものを測定試料とした。
【００７１】
軟化点は、ＤＴＡ装置により求めた。測定は、空気中で行い、昇温速度は１０℃／分とした。
【００７２】
質量減は、以下のようにして算出した。まず上記の質量減の評価用試料の質量およびヨウ素電解液に接する焼成膜の表面積を測定し、次にガラス製密閉容器中のヨウ素電解液にこの試料を浸漬し、２５℃の恒温槽にガラス製密閉容器を静置し、浸漬前の試料の質量から２週間経過した後の試料の質量を減じた値を、焼成膜の表面積で除することで算出した。質量減の評価に使用したヨウ素電解液は、アセトニトリルに対し、ヨウ化リチウム０．１Ｍ、ヨウ素０．０５Ｍ、ｔｅｒｔ−ブチルピリジン０．５Ｍ、および１，２−ジメチル−３−プロピルイミダゾリウムヨーダイド０．６Ｍを加えたものを使用した。
【００７３】
表１から明らかなように、試料Ｎｏ．１〜１１は、熱膨張係数が７９〜９０×１０−７／℃、軟化点が４８６〜５２４℃であった。また、いずれの質量減の測定用試料においても、焼成膜が剥れることなく、ガラス基板に良好に密着していた。さらに、試料Ｎｏ．１〜１１は、質量減が０．１０ｍｇ／ｃｍ２以下であり、ヨウ素電解液に侵食され難かった。一方、試料Ｎｏ．１２は、ガラス組成中にＳｉＯ２＋Ａｌ２Ｏ３＋ＺｒＯ２を含有していないため、質量減が０．１８ｍｇ／ｃｍ２であり、ヨウ素電解液に侵食されていた。試料Ｎｏ．１３は、ガラス組成中にＳｉＯ２＋Ａｌ２Ｏ３＋ＺｒＯ２を含有していないため、質量減が０．２９ｍｇ／ｃｍ２であり、ヨウ素電解液に侵食されていた。試料Ｎｏ．１４は、鉛ガラスを使用したため、質量減が０．３２ｍｇ／ｃｍ２であり、ヨウ素電解液に侵食されていた。
【産業上の利用可能性】
【００７４】
本発明の色素増感型太陽電池用ガラス組成物および色素増感型太陽電池用材料は、色素増感型太陽電池の透明電極基板と対極基板の封着、セル間を仕切るための隔壁の形成、集電電極の被覆等に好適である。
【図１】
2010254540.tif 000004